X
КАТАЛИЗАТОРЫ ОБРАБОТКИ НЕСТАЦИОНАРНЫХ ВЫБРОСОВ NO

1. Композиция катализатора для обработки выхлопного газа, включающая:
a) первое молекулярное сито, имеющее предварительно состаренную решетку ВЕА или решетку ВЕА с изоморфным железом, в котором указанное первое молекулярное сито содержит от приблизительно 0,5 до приблизительно 5 вес.%, полученного ионным обменом или свободного железа; и
b) второе молекулярное сито, имеющее кристаллическую структуру с малыми порами и содержащее от приблизительно 0,5 до приблизительно 5 вес.% обмененного или свободного металла, выбранного из Cr, Mn, Fe, Co, Ce, Ni, Cu, Zn, Ga, Mo, Ru, Rh, Pd, Pt, Ag, In, Sn, Re и Ir, в котором указанное первое молекулярное сито и указанное второе молекулярное сито присутствуют в весовом отношении от приблизительно 0,1 до приблизительно 1,0.
2. Композиция катализатора по п.1, в которой указанным вторым металлом является медь.
3. Композиция катализатора по п.2, в которой указанное второе молекулярное сито имеет отношение диоксид кремния к оксиду алюминия от приблизительно 8 до приблизительно 150.
4. Композиция катализатора по п.3, в которой указанное второе молекулярное сито имеет решетку CHA.
5. Композиция катализатора по п.4, в которой указанное первое молекулярное сито имеет предварительно состаренную решетку BEA.
6. Композиция катализатора по п.4, в которой указанное первое молекулярное сито имеет решетку BEA с изоморфным железом.
7. Композиция катализатора по п.6, в которой указанная решетка BEA с изоморфным железом имеет отношение диоксида кремния к оксиду железа от приблизительно 50 до приблизительно 200.
8. Композиция катализатора по п.7, в которой указанное второе молекулярное сито содержит от приблизительно 2,0 до приблизительно 4,0 вес.% меди и указанное первое молекулярное сито и указанное второе молекулярное сито присутствуют в весовом отношении от приблизительно 0,2 до приблизительно 0,60.
9. Катализатор, включающий:
а) композицию катализатора по п.1; и
b) монолитную подложку, на которую нанесена или в которую включена указанная каталитическая композиция, в которой указанные первое и второе молекулярные сита присутствуют в виде смеси, нескольких слоев или нескольких зон.
10. Катализатор по п.9, в котором первое молекулярное сито расположено в первой зоне, а второе молекулярное сито расположено во второй зоне, и в котором, по меньшей мере, часть указанной первой зоны расположена до указанной второй зоны по направлению газового потока, находящегося после или проходящего через указанную каталитическую композицию, причем большая часть указанной первой зоны не перекрывает указанную вторую зону, а большая часть указанной второй зоны не перекрывает указанную первую зону.
11. Катализатор по п.9, в котором указанное первое молекулярное сито расположено в первой зоне, а указанное второе молекулярное сито расположено во второй зоне, и в котором указанная вторая зона расположена ниже, чем указанная первая зона по направлению газового потока, находящегося после или проходящего через указанную каталитическую композицию.
12. Катализатор по п.9, в котором указанные первое и второе молекулярные сита расположены на указанной подложке в виде смеси.
13. Способ обработки выхлопного газа, включающий:
x
а) контактирование подаваемого потока выхлопного газа, имеющего первую концентрацию NO, с азотсодержащим восстановителем при температуре от приблизительно 150 до приблизительно 750°C в присутствии композиции катализатора по п.1;
x
x
x
x
b) восстановление, по меньшей мере, части указанного NO в указанном подаваемом выхлопном газе с получением обработанного потока выхлопного газа, имеющего вторую концентрацию NO, причем указанная вторая концентрация NO меньше, чем указанная первая концентрация NO.
2
14. Способ по п.13, в котором указанный подаваемый поток выхлопного газа имеет отношение NO:NO от приблизительно 0,8 до приблизительно 1,2.
2
15. Способ по п.13, в котором подаваемый поток выхлопного газа имеет отношение NO:NO не больше, чем приблизительно 0,3, в котором указанный азотсодержащий восстановитель присутствует в концентрации, по меньшей мере, приблизительно 1 грамм на литр подаваемого выхлопного газа, и в котором указанный катализатор присутствует в виде смеси указанного первого молекулярного сита и указанного второго молекулярного сита.
2
16. Способ по п.13, в котором указанный подаваемый поток выхлопного газа имеет отношение NO:NO не больше, чем 0,3, в котором указанный азотсодержащий восстановитель присутствует в концентрации не больше, чем приблизительно 0,5 г/л подаваемого выхлопного газа, и в котором указанный газовый поток контактируют с указанным первым молекулярным ситом до контактирования с указанным вторым молекулярным ситом.
2
17. Способ по п.13, в котором подаваемый поток выхлопного газа имеет отношение NO:NO, по меньшей мере, приблизительно 3, и в котором указанный катализатор присутствует в виде смеси указанного первого молекулярного сита и указанного второго молекулярного сита.
18. Способ по п.13, в котором указанный азотсодержащий восстановитель представляет собой аммиак.